(57)【要約】  耐久性が優れ、繰り返し使用しても安定した性能を発揮する、有機電界発光素子、有機光電変換素子、二次電池を組み合わせられた、軽量且つフレキシブルな照明装置を提供する。前記照明装置は、前記有機光電変換素子、前記有機電界発光素子および前記二次電池の電気的な接続を制御する制御手段を有し、前記制御手段は、前記有機光電変換素子が受光して発電し、前記二次電池に充電する際には前記有機電界発光素子に逆バイアス電圧を印加し、前記有機電界発光素子が前記二次電池より電力を供給され発光する際には前記有機光電変換素子に逆バイアス電圧を印加するように前記電気的な接続を制御する。
2010061747.tif 000002
【特許請求の範囲】
【請求項１】
有機光電変換素子、有機電界発光素子および二次電池が電気的に接続されている照明装置において、
前記電気的な接続を制御する制御手段を有し、
前記制御手段は、前記有機光電変換素子が受光して発電し、前記二次電池に充電する際には前記有機電界発光素子に逆バイアス電圧を印加し、前記有機電界発光素子が前記二次電池より電力を供給され発光する際には前記有機光電変換素子に逆バイアス電圧を印加するように前記電気的な接続を制御することを特徴とする照明装置。
【請求項２】
前記有機電界発光素子に印加される前記逆バイアス電圧が、−０．５〜−３０Ｖであることを特徴とする請求項１に記載の照明装置。
【請求項３】
前記有機光電変換素子に印加される前記逆バイアス電圧が、−０．５〜−３０Ｖであることを特徴とする請求項１または２に記載の照明装置。
【請求項４】
前記制御手段は、前記二次電池の充電に際し、前記二次電池の開放電圧が過充電防止電圧以上になったときには、前記二次電池の接続を有機光電変換素子から有機電界発光素子に切り替えることを特徴とする請求項１から３のいずれか１項に記載の照明装置。
【請求項５】
前記制御手段は、前記充電に際し前記有機光電変換素子に、前記発光に際し前記有機電界発光素子に、ともに一定時間毎に一時的に逆バイアス電圧を印加することを特徴とする請求項１から４のいずれか１項に記載の照明装置。
【請求項６】
前記有機電界発光素子が、りん光発光デバイスであることを特徴とする請求項１から５のいずれか１項に記載の照明装置。
【請求項７】
前記有機電界発光素子および前記有機光電変換素子は、ともに基板に液状組成物である塗布液を、塗布手段により塗布し塗膜の層を形成する、溶液プロセスによって形成されることを特徴とする請求項１から６のいずれか１項に記載の照明装置。
【請求項８】
前記有機電界発光素子、前記有機光電変換素子、および二次電池が、フレキシブルな基材上にシート状に形成され、積層されていることを特徴とする請求項１から７のいずれか１項に記載の照明装置。
【発明の詳細な説明】
【技術分野】
【０００１】
本発明は、有機電界発光素子、有機光電変換素子および二次電池を有する照明装置に関する。
【背景技術】
【０００２】
太陽光発電装置（太陽電池）と発光部材と二次電池とを組み合わせたシステムは、電源不要のスタンドアロンの照明装置として用いることができる。例えば、Ｓｉ（シリコン）太陽電池と白色ＬＥＤ（発光部材）と二次電池を組み合わせたような照明装置が提案・商品化されている。しかしながら、前記白色ＬＥＤは点光源であり、また前記Ｓｉ太陽電池も発電層が結晶からできているため、フレキシビリティーを付与することはできず、ロール状に収納したり、折りたたんで持ち運んだりすることのできるようなコンパクトな自立型照明装置とすることはできなかった。【０００３】
これに対し、有機電界発光素子、および有機光電変換素子は、ともに全固体で薄膜形状の電子デバイスである。このため、前記有機電界発光素子を発光部材に、前記有機光電変換素子を太陽電池に用い、二次電池と組み合わせることによって、電源不要で軽量・薄型・フレキシブルで、持ち運び可能な照明装置を構成することができると期待されている。このような照明装置は、アウトドアでのレジャー用途だけでなく、電気などのインフラ整備の遅れている途上国において、照明普及に貢献できると考えられる。【０００４】
しかしながら、有機電界発光素子および有機光電変換素子は耐久性が低いという課題を有しており、改善が求められている。【０００５】
また、発光部材、太陽電池、二次電池を組み合わせた前記照明装置において、これまでは二次電池の劣化防止に観点がおかれた照明装置の構成および駆動方法が開示されている。【０００６】
例えば、前記二次電池の劣化の対応として、発光素子（発光部材）、太陽電池、二次電池で構成される照明装置において、過放電制御回路が二次電池に蓄えられた電力量を検知し、その検知信号にて、二次電池からの電力供給を制御することが開示されている（例えば、特許文献１参照）。【０００７】
また、前記照明装置において、二次電池の開放電圧を測定し、予め設定された過充電防止電圧と比較し、充電制御することが開示されている（例えば、特許文献２参照）。【０００８】
しかしこれらの照明装置は、折り曲げが困難な無機系ＬＥＤや、で落下時に破損の恐れのある結晶Ｓｉ系太陽電池、非常に重い鉛蓄電池などを用いて構成されており、軽量かつ破損の恐れのない、持ち運びを想定した用途は考慮しておらず、また持ち運びに適した軽量薄型の発光素子（有機ＥＬ素子）、光電変換素子（有機光電変換素子）、二次電池（リチウムイオン電池）などを組み合わせた場合の課題についてはなんら記載がない。
【先行技術文献】
【特許文献】
【０００９】
【特許文献１】特開平６−３５１１７４号公報
【特許文献２】特開２００３−１３４６９０号公報
【発明の概要】
【発明が解決しようとする課題】
【００１０】
特許文献１は、二次電池からの電力供給を過放電制御回路で制御し、二次電池の過放電を防止し、二次電池の長寿命化を図るものである。【００１１】
特許文献２は、二次電池の開放電圧と予め設定された過充電防止電圧と比較し、充電制御し、過充電を防止するものである。【００１２】
しかしながら、前述のように、軽量かつ落下時に破損の恐れがない有機電界発光素子および有機光電変換素子を用いた構成の場合には、前記有機電界発光素子および前記有機光電変換素子の耐久性が低いという問題がある。【００１３】
有機電界発光素子および有機光電変換素子の劣化要因は、水分・酸素等の浸透が一因といわれているが、それ以外にも、素子のローカルなサイト（ローカルサイト）、例えば有機電界発光素子の正孔輸送層と発光層との界面、でのキャリアトラップが劣化の一因ともいわている。その状況的証拠として、有機光電変換素子に逆バイアス電圧を印加することで寿命が向上するといった報告がある（特開平３−１１０７８６号公報および特開２００７−３２４２５９号公報）。これは、順方向には流れないようなトラップに囚われたキャリアを、逆方向の電界を印加することで取り出し、ローカルサイトに溜まったキャリアに起因する劣化が抑えられるためと推定されている。【００１４】
特許文献１および２では、このような有機電界発光素子および有機光電変換素子の劣化についての対応はされておらず、照明装置に前記有機電界発光素子および前記有機光電変換素子を用いた場合の、各素子の耐久性を向上させることはできなかった。【００１５】
本発明は、上記状況に鑑みなされたもので、耐久性が優れ、繰り返し使用しても安定した性能を発揮する、有機電界発光素子、有機光電変換素子、二次電池を組み合わせた照明装置を提供することを目的とする。
【課題を解決するための手段】
【００１６】
上記目的は、下記の構成により達成される。
１．有機光電変換素子、有機電界発光素子および二次電池が電気的に接続されている照明装置において、前記電気的な接続を制御する制御手段を有し、前記制御手段は、前記有機光電変換素子が受光して発電し、前記二次電池に充電する際には前記有機電界発光素子に逆バイアス電圧を印加し、前記有機電界発光素子が前記二次電池より電力を供給され発光する際には前記有機光電変換素子に逆バイアス電圧を印加するように前記電気的な接続を制御することを特徴とする照明装置。
２．前記有機電界発光素子に印加される前記逆バイアス電圧が、−０．５〜−３０Ｖであることを特徴とする１に記載の照明装置。
３．前記有機光電変換素子に印加される前記逆バイアス電圧が、−０．５〜−３０Ｖであることを特徴とする１または２に記載の照明装置。
４．前記制御手段は、前記二次電池の充電に際し、前記二次電池の開放電圧が過充電防止電圧以上になったときには、前記二次電池の接続を有機光電変換素子から有機電界発光素子に切り替えることを特徴とする１から３のいずれか１項に記載の照明装置。
５．前記制御手段は、前記充電に際し前記有機光電変換素子に、前記発光に際し前記有機電界発光素子に、ともに一定時間毎に一時的に逆バイアス電圧を印加することを特徴とする１から４のいずれか１項に記載の照明装置。
６．前記有機電界発光素子が、りん光発光デバイスであることを特徴とする１から５のいずれか１項に記載の照明装置。
７．前記有機電界発光素子および前記有機光電変換素子は、ともに基板に液状組成物である塗布液を、塗布手段により塗布し塗膜の層を形成する、溶液プロセスによって形成されることを特徴とする１から６のいずれか１項に記載の照明装置。
８．前記有機電界発光素子、前記有機光電変換素子、および二次電池が、フレキシブルな基材上にシート状に形成され、積層されていることを特徴とする１から７のいずれか１項に記載の照明装置。
【発明の効果】
【００１７】
上記により、有機光電変換素子、有機電界発光素子および二次電池を組み合わせた照明装置において、前記有機光電変換素子、前記有機電界発光素子の劣化要因（ローカルサイトに溜まったキャリア）を、一方の素子が使用されないときに効率的に取り出すことができる。これにより、前記有機光電変換素子、前記有機電界発光素子の劣化を減少させることができるため、耐久性の向上を図ることができる。【００１８】
更に、二次電池を過充電から保護することができ、照明装置全体の耐久性の向上を図ることができる。
【図面の簡単な説明】
【００１９】
【図１】本発明に係る照明装置の一例を示すブロック図である。
【図２】ＯＰＶ、二次電池、ＯＬＥＤおよび接続回路の接続を示す回路図である。
【図３】充電時の回路の接続を示す図である。
【図４】発光時の回路の接続を示す図である。
【発明を実施するための形態】
【００２０】
本発明の発明者らは、前述の有機光電変換素子に逆バイアスを印加することで寿命が向上するといった報告（特開平３−１１０７８６号公報および特開２００７−３２４２５９号公報）の知見を応用し、有機電界発光素子、有機光電変換素子、二次電池を有する照明装置の耐久性向上策を見出した。
【００２１】
即ち、前記照明装置を、有機電界発光素子と有機光電変換素子のうち一方が機能し、他方が機能停止している際に、他方には二次電池から逆バイアス電圧が印加されるような電気的接続とすることで、耐久性を大きく向上させることができることを見出した。
【００２２】
以下、図を参照しながら本発明の実施の形態を説明するが、本発明はこれに限定されるものではない。
【００２３】
図１は、本発明に係る照明装置の一例を示すブロック図である。
【００２４】
照明装置１は、太陽電池部１０、二次電池部２０、発光部３０、制御部４０を有し、これらは電気的に接続されている。
【００２５】
太陽電池部１０は、太陽電池として有機光電変換素子（Ｏｒｇａｎｉｃ  Ｐｈｏｔｏｖｏｌｔａｉｃｓ、以下、ＯＰＶともいう）１１を備え、ＯＰＶ１１は光を受光することにより、直流電力を発電する。
【００２６】
二次電池部２０は、二次電池２１を備え、ＯＰＶ１１で発電された直流電力により充電され、また発光部３０に直流電力を供給する。
【００２７】
発光部３０は、発光部材である有機電界発光素子（Ｏｒｇａｎｉｃ  ｌｉｇｈｔ−ｅｍｉｔｔｉｎｎｇ  ｄｉｏｄｅ、以下ＯＬＥＤおよび有機ＥＬ素子ともいう）３１を備え、ＯＬＥＤ３１は直流電力を供給されると発光する。
【００２８】
制御部４０は、接続回路（回路ともいう）４１を有し、太陽電池部１０、二次電池部２０、発光部３０を電気的に接続するとともに、前記接続の制御を行う。
《照明装置の制御》
次に、照明装置１の制御について説明する。
【００２９】
前述のように、制御部４０は、太陽電池部１０のＯＰＶ１１、二次電池部２０の二次電池２１および発光部３０のＯＬＥＤ３１の制御を行う。
【００３０】
図２は、ＯＰＶ１１、二次電池２１、ＯＬＥＤ３１および接続回路４１の接続を説明するための簡略な回路図である。実際には、更に二次電池２１の電圧を検出・制御したり、ＯＬＥＤ３１とＯＰＶ１１へ印加する電圧を分配したりする機能、または太陽電池からの起電力を昇圧する機能などを有するように設計される。
【００３１】
図２中のＳ１、Ｓ２は、スイッチを示す。図２に示す例では、スイッチＳ１およびＳ２は、それぞれ接点１ａと１ｃおよび接続されない中間点１ｂ、接点２ａと２ｃおよび接続されない中間点２ｂ、の２接点と中間点を有する、所謂単極３投型のスイッチである。
【００３２】
スイッチＳ１、Ｓ２は、回路の接続を切り替え（開閉）できるものであればよく、公知のものを用いることができる。例えば、ロータリースイッチ、電磁リレー、半導体等を用いた電子式スイッチ等を用いることができる。しかし、前記ロータリースイッチ等の機械的スイッチは、回路を自動的に切り替えするためには、スイッチを駆動する駆動手段が必要となるため、電気的に切り替えができる前記電磁リレー、電子式スイッチ等が制御の容易さから好ましい。
【００３３】
［充電時］
図３は、充電時の回路の接続を示す図である。昼間においては、ＯＰＶ１１は、太陽光の照射を受けて発電する。この時、制御部４０は、スイッチＳ１は接点１ａと、スイッチＳ２は接点２ａと接続するように切り替え制御する。これにより、ＯＰＶ１１と二次電池２１は接続され、ＯＰＶ１１で発電された直流電力は、二次電池２１に蓄えられる。
【００３４】
他方、ＯＬＥＤ３１とＯＰＶ１１およびＯＬＥＤ３１と二次電池２１は逆極性で接続されているため、ＯＬＥＤ３１に逆バイアス電圧が印加される。前記逆バイアス電圧は、−０．５〜−３０Ｖの範囲に調整されることが好ましい。−０．５Ｖ以下では印加の効果が小さく、また−３０Ｖ以上ではＯＬＥＤが破壊されてしまう恐れがある。より好ましくは、−５〜−１５Ｖである。
【００３５】
これにより、前述のＯＬＥＤ３１のローカルサイトに溜まったキャリアを取り出すことができ、ＯＬＥＤ３１の劣化を減少させることができるため、耐久性の向上を図ることができる。
【００３６】
ここで、昼間かどうかの判定は、照度検出手段（前記有機光電変換素子が兼ねても良いし、別途光センサーを設けても良い）で周囲の照度を検出し、制御部４０で、予め設定された基準照度と比較することにより行われる。前記基準照度以上であれば制御部４０は、昼間と判定し図３に示す接続の制御を行う。
【００３７】
また、制御部４０に過充電防止機構（不図示）を設け、二次電池２１の過充電を防止することが好ましい。前記過充電の防止は、上記充電中に、所定時間毎に二次電池２１とＯＰＶ１１の接続を切断し、二次電池２１の開放電圧を測定し、予め設定された過充電防止電圧と比較することで行われる。前記開放電圧が前記過充電防止電圧を超えた場合には、充電を中止し、図４に示す、後述の発光時の接続に切り替えて、二次電池２１から放電を行う。前記開放電圧が前記過充電防止電圧以下になった場合には、充電を再開する。
【００３８】
前記、所定時間は、ＯＰＶ１１の発電能力、二次電池２１の容量、放電レート等から適宜設定される。
【００３９】
これにより、二次電池を過充電から保護することができ、照明装置全体の耐久性の向上を図ることができる。
【００４０】
更に、上記充電中に、一定時間毎に一時的に（例えば、１ｍｉｎ毎に１ｍｓ）二次電池２１とＯＰＶ１１の接続を切断し、ＯＰＶ１１に逆バイアス電圧を印加することが好ましい。この場合には、図３に示す回路でスイッチＳ１およびＳ２は、それぞれ１ｃおよび２ｃに切り替えられ、二次電池２１とＯＰＶ１１および二次電池２１とＯＬＥＤ３１の極性が逆転し、ＯＬＥＤ３１には順バイアスが、ＯＰＶ１１には逆バイアス電圧が印加される。前記逆バイアス電圧を印加する間隔および印加する時間は、ＯＰＶ１１の仕様、実験等により適宜設定される。
【００４１】
これにより、ＯＰＶ１１のローカルサイトに溜まったキャリアを取り出すことができ、ＯＰＶ１１の耐久性の向上を図ることができる。
【００４２】
［発光時］
図４は、発光時の回路の接続を示す図である。夜間（発光時）においては、ＯＬＥＤ３１は、二次電池２１より電力が供給され発光する。この時、制御部４０は、スイッチＳ１は接点１ｃと、スイッチＳ２は接点２ｃと接続するように切り替え制御する。これにより、ＯＬＥＤ３１と二次電池２１は順バイアスで接続され、二次電池２１に蓄えられた電力は、ＯＬＥＤ３１に供給され発光する。
【００４３】
また同時に、ＯＰＶ１１には二次電池２１と逆バイアスが印加される。前記逆バイアス電圧は、−０．５〜−３０Ｖの範囲に調整されることが好ましい。−０．５Ｖ以下では印加の効果が小さく、また−３０Ｖ以上ではＯＰＶが破壊されてしまう恐れがある。より好ましくは、−５〜−１５Ｖである。
【００４４】
これにより、前述のＯＬＥＤ３１の場合と同様に、ＯＰＶ１１のローカルサイトに溜まったキャリアを取り出すことができ、ＯＰＶ１１の劣化を減少させることができるため、耐久性の向上を図ることができる。
【００４５】
ここで、夜間かどうかの判定は、照度検出手段（前記有機光電変換素子が兼ねても良いし、別途光センサーを設けても良い）で周囲の照度を検出し、制御部４０で、予め設定された基準照度と比較することにより行われる。前記基準照度未満であれば制御部４０は、夜間と判定し図４に示す接続の制御を行う。
【００４６】
更に、上記発光中に、一定時間毎に一時的に（例えば、１ｍｉｎ毎に１ｍｓ）二次電池２１とＯＬＥＤ３１の接続を切断し、ＯＬＥＤ３１に逆バイアス電圧を印加することが好ましい。好ましい逆バイアス印加時間は、オン時間：オフ時間の比が１０：１〜１００万：１であり、より好ましくは１０００：１〜１０万：１である。この場合には、図４に示す回路でスイッチＳ１およびＳ２は、それぞれ１ａおよび２ａに切り替えられ、二次電池２１からＯＬＥＤ３１に逆バイアス電圧が印加される。前記逆バイアス電圧を印加する間隔および印加する時間は、のＯＬＥＤ３１仕様、発光停止許容時間、実験等により適宜設定される。また、発光停止時間は、人が認識することが困難と思われる短時間であることが好ましい。
【００４７】
これにより、ＯＬＥＤ３１のローカルサイトに溜まったキャリアを取り出すことができ、ＯＯＬＥＤ３１の耐久性の向上を図ることができる。
【００４８】
以下、本発明の照明装置を構成する有機ＥＬ素子（有機電界発光素子）、有機光電変換素子、および二次電池の構成および作成方法について説明する。
【００４９】
《有機ＥＬ素子》
本発明の軽量・薄型で持ち運びに適し、コンセントなしで使用可能な照明装置は、発光素子として有機電界発光素子を用いることで達成することができる。
【００５０】
本発明に係る有機電界発光素子の好ましい態様を説明するが、これに限定されるものではない。有機電界発光素子としては特に制限がなく、陽極と陰極と、両者に挟まれた有機層が少なくとも１層以上あり、電流を流すと発光する素子であればよい。
【００５１】
有機電界発光素子の層構成の好ましい具体例を以下に示す。
（ｉ）陽極／発光層／電子輸送層／陰極
（ii）陽極／正孔輸送層／発光層／電子輸送層／陰極
（iii）陽極／正孔輸送層／発光層／正孔阻止層／電子輸送層／陰極
（iv）陽極／正孔輸送層／発光層／正孔阻止層／電子輸送層／陰極バッファー層／陰極
（ｖ）陽極／陽極バッファー層／正孔輸送層／発光層／正孔阻止層／電子輸送層／陰極バッファー層／陰極
（vi）陽極／正孔輸送層／第１発光層／電子輸送層／中間電極／正孔輸送層／第２発光層／電子輸送層／陰極
ここで、発光層は、少なくとも発光色の異なる２種以上の発光材料を含有していることが好ましく、単層でも複数の発光層からなる発光層ユニットを形成していてもよい。また、発光スタック自体が複数個積層された、タンデム構成（（ｖｉ）の構成）であっても良い。また、正孔輸送層には正孔注入層、電子阻止層も含まれる。
【００５２】
上記各層の形成は、公知の方法、例えば真空蒸着法、スピンコート法、キャスト法等により行うことができるが、基板に液状組成物である塗布液を、コータ、インクジェット等の塗布手段により塗布し塗膜の層を形成する塗布法、所謂溶液プロセス法が生産性向上のために好ましい。
【００５３】
＜発光層＞
発光層は、電極または電子輸送層、正孔輸送層から注入されてくる電子および正孔が再結合して発光する層であり、発光する部分は発光層の層内であっても発光層と隣接層との界面であってもよい。前記発光層は、含まれる発光材料が前記要件を満たしていれば、その構成には特に制限はない。また、同一の発光スペクトルや発光極大波長を有する層が複数層あってもよい。
【００５４】
各発光層間には非発光性の中間層を有していることが好ましい。
【００５５】
発光層の膜厚の総和は１〜１００ｎｍの範囲にあることが好ましく、更に好ましくは、より低い駆動電圧を得ることができることから３０ｎｍ以下である。なお、ここでいうところの発光層の膜厚の総和とは、発光層間に非発光性の中間層が存在する場合には、該中間層も含む膜厚である。
【００５６】
個々の発光層の膜厚としては１〜５０ｎｍの範囲に調整することが好ましく、更に好ましくは１〜２０ｎｍの範囲に調整することである。青、緑、赤の各発光層の膜厚の関係については、特に制限はない。
【００５７】
発光層の作製には、後述する発光材料やホスト化合物を、例えば、真空蒸着法、スピンコート法、キャスト法、ＬＢ法、インクジェット法等の公知の薄膜化法により製膜して形成することができる。
【００５８】
各発光層には複数の発光材料を混合してもよく、また、りん光発光材料と蛍光発光材料を同一発光層中に混合して用いてもよい。
【００５９】
発光層の構成として、ホスト化合物、発光材料（発光ドーパント化合物ともいう）を含有し、発光材料より発光させることが好ましい。
【００６０】
有機電界発光素子の発光層に含有されるホスト化合物としては、室温（２５℃）におけるりん光発光のりん光量子収率が０．１未満の化合物が好ましい。更に好ましくはりん光量子収率が０．０１未満である。また、発光層に含有される化合物の中で、その層中での体積比が５０％以上であることが好ましい。
【００６１】
ホスト化合物としては、公知のホスト化合物を単独で用いてもよく、または複数種併用して用いてもよい。ホスト化合物を複数種用いることで、電荷の移動を調整することが可能であり、有機電界発光素子を高効率化することができる。また、後述する発光材料を複数種用いることで異なる発光を混ぜることが可能となり、これにより任意の発光色を得ることができる。
【００６２】
ホスト化合物としては、従来公知の低分子化合物でも、繰り返し単位をもつ高分子化合物でもよく、ビニル基やエポキシ基のような重合性基を有する低分子化合物（蒸着重合性発光ホスト）でもよい。
【００６３】
公知のホスト化合物としては、正孔輸送能、電子輸送能を有しつつ、且つ発光の長波長化を防ぎ、なお且つ高Ｔｇ（ガラス転移温度）である化合物が好ましい。ここで、ガラス転移点（Ｔｇ）とは、ＤＳＣ（Ｄｉｆｆｅｒｅｎｔｉａｌ  Ｓｃａｎｎｉｎｇ  Ｃｏｌｏｒｉｍｅｔｒｙ：示差走査熱量法）を用いて、ＪＩＳ−Ｋ−７１２１に準拠した方法により求められる値である。
【００６４】
次に、発光材料について説明する。
【００６５】
発光材料としては、蛍光性化合物、りん光発光材料（りん光性化合物、りん光発光性化合物等ともいう）を用いる。
【００６６】
前記りん光発光材料とは励起三重項からの発光が観測される化合物であり、具体的には室温（２５℃）にてりん光発光する化合物であり、りん光量子収率が２５℃において０．０１以上の化合物であると定義されるが、好ましいりん光量子収率は０．１以上である。
【００６７】
前記りん光量子収率は第４版実験化学講座７の分光IIの３９８頁（１９９２年版、丸善）に記載の方法により測定できる。溶液中でのりん光量子収率は種々の溶媒を用いて測定できるが、本発明においてりん光発光材料を用いる場合、任意の溶媒のいずれかにおいて上記りん光量子収率（０．０１以上）が達成されればよい。
【００６８】
りん光発光材料は、有機電界発光素子の発光層に使用される公知のものの中から適宜選択して用いることができるが、好ましくは元素の周期表で８〜１０族の金属を含有する錯体系化合物であり、更に好ましくはイリジウム化合物、オスミウム化合物、または白金化合物（白金錯体系化合物）、希土類錯体であり、中でも最も好ましいのはイリジウム化合物である。
【００６９】
具体的なイリジウム化合物としては、Ｏｒｇａｎｉｃ  Ｌｅｔｔｅｒ誌、ｖｏｌ３、Ｎｏ．１６、２５７９〜２５８１頁（２００１）、Ｉｎｏｒｇａｎｉｃ  Ｃｈｅｍｉｓｔｒｙ，第３０巻、第８号、１６８５〜１６８７頁（１９９１年）、Ｊ．Ａｍ．Ｃｈｅｍ．Ｓｏｃ．，１２３巻、４３０４頁（２００１年）、Ｉｎｏｒｇａｎｉｃ  Ｃｈｅｍｉｓｔｒｙ，第４０巻、第７号、１７０４〜１７１１頁（２００１年）、Ｉｎｏｒｇａｎｉｃ  Ｃｈｅｍｉｓｔｒｙ，第４１巻、第１２号、３０５５〜３０６６頁（２００２年）、Ｎｅｗ  Ｊｏｕｒｎａｌ  ｏｆ  Ｃｈｅｍｉｓｔｒｙ．，第２６巻、１１７１頁（２００２年）、Ｅｕｒｏｐｅａｎ  Ｊｏｕｒｎａｌ  ｏｆ  Ｏｒｇａｎｉｃ  Ｃｈｅｍｉｓｔｒｙ，第４巻、６９５〜７０９頁（２００４年）などに記載の化合物等を用いることができる。
【００７０】
本発明においては、少なくとも一つの発光層に２種以上の発光材料を含有していてもよく、発光層における発光材料の濃度比が発光層の厚さ方向で変化していてもよい。
【００７１】
＜中間層＞
各発光層間に非発光性の中間層（非ドープ領域等ともいう）を設ける場合について説明する。
【００７２】
非発光性の中間層とは、複数の発光層を有する場合、その発光層間に設けられる層である。
【００７３】
非発光性の中間層の膜厚としては１〜２０ｎｍの範囲にあるのが好ましく、更には３〜１０ｎｍの範囲にあることが隣接発光層間のエネルギー移動等相互作用を抑制し、且つ素子の電流電圧特性に大きな負荷を与えないということから好ましい。
【００７４】
この非発光性の中間層に用いられる材料としては、発光層のホスト化合物と同一でも異なっていてもよいが、隣接する２つの発光層の少なくとも一方の発光層のホスト材料と同一であることが好ましい。
【００７５】
前記ホスト材料はキャリアの輸送を担うため、キャリア輸送能を有する材料が好ましい。キャリア輸送能を表す物性としてキャリア移動度が用いられるが、有機材料のキャリア移動度は一般的に電界強度に依存性が見られる。電界強度依存性の高い材料は正孔と電子注入・輸送バランスを崩しやすいため、中間層材料、ホスト材料は移動度の電界強度依存性の少ない材料を用いることが好ましい。
【００７６】
また、一方では正孔や電子の注入バランスを最適に調整するためには、非発光性の中間層は後述する阻止層、即ち正孔阻止層、電子阻止層として機能することも好ましい態様として挙げられる。
【００７７】
＜注入層：電子注入層、正孔注入層＞
注入層は必要に応じて設け、電子注入層と正孔注入層があり、上記の如く陽極と発光層または正孔輸送層の間、および陰極と発光層または電子輸送層との間に存在させてもよい。
【００７８】
注入層とは、駆動電圧低下や発光輝度向上のために電極と有機層間に設けられる層のことで、「有機電界発光素子とその工業化最前線（１９９８年１１月３０日エヌ・ティー・エス社発行）」の第２編第２章「電極材料」（１２３〜１６６頁）に詳細に記載されており、正孔注入層（陽極バッファー層）と電子注入層（陰極バッファー層）とがある。
【００７９】
＜阻止層：正孔阻止層、電子阻止層＞
阻止層は、上記の如く有機化合物薄膜の基本構成層の他に必要に応じて設けられるものである。例えば、特開平１１−２０４２５８号公報、同１１−２０４３５９号公報、および「有機電界発光素子とその工業化最前線（１９９８年１１月３０日エヌ・ティー・エス社発行）」の２３７頁等に記載されている正孔阻止（ホールブロック）層がある。
【００８０】
正孔阻止層とは広い意味では電子輸送層の機能を有し、電子を輸送する機能を有しつつ正孔を輸送する能力が著しく小さい正孔阻止材料からなり、電子を輸送しつつ正孔を阻止することで電子と正孔の再結合確率を向上させることができる。また、後述する電子輸送層の構成を必要に応じて、本発明に係る正孔阻止層として用いることができる。正孔阻止層は、発光層に隣接して設けられていることが好ましい。
【００８１】
一方、電子阻止層とは広い意味では正孔輸送層の機能を有し、正孔を輸送する機能を有しつつ電子を輸送する能力が著しく小さい材料からなり、正孔を輸送しつつ電子を阻止することで電子と正孔の再結合確率を向上させることができる。また、後述する正孔輸送層の構成を必要に応じて電子阻止層として用いることができる。本発明に係る正孔阻止層、電子輸送層の膜厚としては好ましくは３〜１００ｎｍであり、更に好ましくは５〜３０ｎｍである。
【００８２】
＜正孔輸送層＞
正孔輸送層とは正孔を輸送する機能を有する正孔輸送材料からなり、広い意味で正孔注入層、電子阻止層も正孔輸送層に含まれる。正孔輸送層は単層または複数層設けることができる。
【００８３】
正孔輸送材料としては、正孔の注入または輸送、電子の障壁性のいずれかを有するものであり、有機物、無機物のいずれであってもよい。例えば、トリアゾール誘導体、オキサジアゾール誘導体、イミダゾール誘導体、ポリアリールアルカン誘導体、ピラゾリン誘導体およびピラゾロン誘導体、フェニレンジアミン誘導体、アリールアミン誘導体、アミノ置換カルコン誘導体、オキサゾール誘導体、スチリルアントラセン誘導体、フルオレノン誘導体、ヒドラゾン誘導体、スチルベン誘導体、シラザン誘導体、アニリン系共重合体、また導電性高分子オリゴマー、特にチオフェンオリゴマー等が挙げられる。
【００８４】
正孔輸送材料としては上記のものを使用することができるが、ポルフィリン化合物、芳香族第３級アミン化合物およびスチリルアミン化合物、特に芳香族第３級アミン化合物を用いることが好ましい。
【００８５】
更にこれらの材料を高分子鎖に導入した、またはこれらの材料を高分子の主鎖とした高分子材料を用いることもできる。また、ｐ型−Ｓｉ、ｐ型−ＳｉＣ、酸化ニッケル、酸化モリブデン等の無機化合物も正孔注入材料、正孔輸送材料として使用することができる。
【００８６】
また、特開平１１−２５１０６７号公報、Ｊ．Ｈｕａｎｇ  ｅｔ．ａｌ．著文献（Ａｐｐｌｉｅｄ  Ｐｈｙｓｉｃｓ  Ｌｅｔｔｅｒｓ  ８０（２００２），ｐ．１３９）に記載されているような所謂、ｐ型正孔輸送材料を用いることもできる。本発明においては、より高効率の発光素子が得られることから、これらの材料を用いることが好ましい。
【００８７】
正孔輸送層の膜厚については特に制限はないが、通常は５ｎｍ〜５μｍ程度、好ましくは５〜２００ｎｍである。この正孔輸送層は上記材料の１種または２種以上からなる一層構造であってもよい。
【００８８】
また、不純物をドープしたｐ性の高い正孔輸送層を用いることもできる。その例としては、特開平４−２９７０７６号公報、特開２０００−１９６１４０号公報、同２００１−１０２１７５号公報、Ｊ．Ａｐｐｌ．Ｐｈｙｓ．，９５，５７７３（２００４）等に記載されたものが挙げられる。
【００８９】
本発明においては、このようなｐ性の高い正孔輸送層を用いることが、より低消費電力の素子を作製することができるため好ましい。
【００９０】
＜電子輸送層＞
電子輸送層とは電子を輸送する機能を有する材料からなり、広い意味で電子注入層、正孔阻止層も電子輸送層に含まれる。電子輸送層は単層または複数層設けることができる。
【００９１】
従来、単層の電子輸送層、および複数層とする場合は発光層に対して陰極側に隣接する電子輸送層に用いられる電子輸送材料（正孔阻止材料を兼ねる）としては、陰極より注入された電子を発光層に伝達する機能を有していればよく、その材料としては従来公知の化合物の中から任意のものを選択して用いることができ、例えば、ニトロ置換フルオレン誘導体、ジフェニルキノン誘導体、チオピランジオキシド誘導体、カルボジイミド、フレオレニリデンメタン誘導体、アントラキノジメタンおよびアントロン誘導体、オキサジアゾール誘導体等が挙げられる。更に、上記オキサジアゾール誘導体において、オキサジアゾール環の酸素原子を硫黄原子に置換したチアジアゾール誘導体、電子吸引基として知られているキノキサリン環を有するキノキサリン誘導体も、電子輸送材料として用いることができる。更にこれらの材料を高分子鎖に導入した、またはこれらの材料を高分子の主鎖とした高分子材料を用いることもできる。
【００９２】
また、８−キノリノール誘導体の金属錯体、例えば、トリス（８−キノリノール）アルミニウム（Ａｌｑ３）、トリス（５，７−ジクロロ−８−キノリノール）アルミニウム、トリス（５，７−ジブロモ−８−キノリノール）アルミニウム、トリス（２−メチル−８−キノリノール）アルミニウム、トリス（５−メチル−８−キノリノール）アルミニウム、ビス（８−キノリノール）亜鉛（Ｚｎｑ）等、およびこれらの金属錯体の中心金属がＩｎ、Ｍｇ、Ｃｕ、Ｃａ、Ｓｎ、ＧａまたはＰｂに置き替わった金属錯体も、電子輸送材料として用いることができる。その他、メタルフリーもしくはメタルフタロシアニン、またはそれらの末端がアルキル基やスルホン酸基等で置換されているものも、電子輸送材料として好ましく用いることができる。また、発光層の材料として例示したジスチリルピラジン誘導体も電子輸送材料として用いることができるし、正孔注入層、正孔輸送層と同様にｎ型−Ｓｉ、ｎ型−ＳｉＣ等の無機半導体も電子輸送材料として用いることができる。
【００９３】
電子輸送層の膜厚については特に制限はないが、通常は５ｎｍ〜５μｍ程度、好ましくは５〜２００ｎｍである。電子輸送層は上記材料の１種または２種以上からなる一層構造であってもよい。
【００９４】
また、不純物をドープしたｎ性の高い電子輸送層を用いることもできる。その例としては、特開平４−２９７０７６号公報、同１０−２７０１７２号公報、特開２０００−１９６１４０号公報、同２００１−１０２１７５号公報、Ｊ．Ａｐｐｌ．Ｐｈｙｓ．，９５，５７７３（２００４）等に記載されたものが挙げられる。
【００９５】
本発明においては、このようなｎ性の高い電子輸送層を用いることが、より低消費電力の素子を作製することができるため好ましい。
【００９６】
また、ｎ型の伝導性を有する無機酸化物（酸化チタン、酸化亜鉛等）も用いることができる。
【００９７】
＜電極＞
本発明に関わる面発光素子においては、少なくとも第１電極と第２電極とを有する。有機電界発光素子を用いる場合、通常は一方が陽極、他方が陰極で構成される。また、タンデム構成をとる場合には中間電極を用いることでタンデム構成を達成することができる。以下に好ましい陽極、および陰極の構成について述べる。
【００９８】
＜陽極＞
有機電界発光素子における陽極としては、仕事関数の大きい（４ｅＶ以上）金属、合金、電気伝導性化合物およびこれらの混合物を電極物質とするものが好ましく用いられる。このような電極物質の具体例としては、金、銀、白金等の金属薄膜、またはナノ粒子・ナノワイヤー層、インジウムチンオキシド（ＩＴＯ）、ＳｎＯ２、ＺｎＯ等の導電性光透過性材料、および導電性ポリマーが挙げられる。また、ＩＤＩＸＯ（Ｉｎ２Ｏ３−ＺｎＯ）等非晶質で光透過性の導電膜を作製可能な材料を用いてもよい。陽極としてのシート抵抗は数百Ω／□以下が好ましい。更に膜厚は材料にもよるが、通常１０〜１０００ｎｍ、好ましくは１０〜２００ｎｍの範囲で選ばれる。
【００９９】
＜陰極＞
一方、陰極としては、仕事関数の小さい（４ｅＶ以下）金属（電子注入性金属と称する）、合金、電気伝導性化合物およびこれらの混合物を電極物質とするものが用いられる。このような電極物質の具体例としては、ナトリウム、ナトリウム−カリウム合金、マグネシウム、リチウム、マグネシウム／銅混合物、マグネシウム／銀混合物、マグネシウム／アルミニウム混合物、マグネシウム／インジウム混合物、アルミニウム／酸化アルミニウム（Ａｌ２Ｏ３）混合物、インジウム、リチウム／アルミニウム混合物、希土類金属等が挙げられる。
【０１００】
これらの中で、電子注入性および酸化等に対する耐久性の点から、電子注入性金属とこれより仕事関数の値が大きく安定な金属である第二金属との混合物、例えば、マグネシウム／銀混合物、マグネシウム／アルミニウム混合物、マグネシウム／インジウム混合物、アルミニウム／酸化アルミニウム（Ａｌ２Ｏ３）混合物、リチウム／アルミニウム混合物、アルミニウム等が好適である。また、陰極としてのシート抵抗は数百Ω／□以下が好ましく、膜厚は通常１０ｎｍ〜５μｍ、好ましくは５０〜２００ｎｍの範囲で選ばれる。
【０１０１】
なお、発光した光を透過させるため、有機電界発光素子の陽極または陰極のいずれか一方は、光透過性となるよう、上記電極材料を適宜用いて構成することができる。陽極側を光反射性とする場合は、例えば、アルミニウムおよびアルミニウム合金、銀および銀化合物等を用いて、光反射性とすることができ、またこれら材料を用いた光反射層と、上記ＩＴＯ、ＳｎＯ２、ＺｎＯ等の光透過性陽極とを組み合わせて用いることもできる。また、陰極側を光透過性とする場合は、例えば、アルミニウムおよびアルミニウム合金、銀および銀化合物等の導電性材料を薄く１〜２０ｎｍ程度の膜厚で作製した後、上記陽極の説明で挙げた導電性光透過性材料の膜を設けることで、光透過性陰極とすることができる。
【０１０２】
＜中間電極＞
また、前記（ｖｉ）のようなタンデム構成の場合に必要となる中間電極の材料としては、透明性と導電性を併せ持つ化合物を用いた層であることが好ましく、ＩＴＯ、ＡＺＯ、ＦＴＯ、酸化チタン等の透明金属酸化物、Ａｇ、Ａｌ、Ａｕ等の非常に薄い金属層またはナノ粒子・ナノワイヤーを含有する層、ＰＥＤＯＴ：ＰＳＳ、ポリアニリン等の導電性高分子材料等が好ましい。
【０１０３】
なお前述した正孔輸送層と電子輸送層の中には、適切に組み合わせて積層することで中間電極（電荷再結合層）として働く組み合わせもあり、このような構成とすると１層形成する工程を省くことができ好ましい。
【０１０４】
＜封止＞
本発明の有機電界発光素子の封止に用いられる封止手段としては、例えば、封止部材と電極、支持基板とを接着剤で接着する方法を挙げることができる。
【０１０５】
封止部材としては有機電界発光素子の表示領域を覆うように配置されておればよく、凹板状でも、平板状でもよい。また透明性、電気絶縁性は特に限定されない。
【０１０６】
本発明においては、素子を薄膜化できるということからポリマーフィルム、金属フィルムを好ましく使用することができる。更にはポリマーフィルムは酸素透過度１０−３ｇ／ｍ２／ｄａｙ以下、水蒸気透過度１０−３ｇ／ｍ２／ｄａｙ以下のものであることが好ましい。また、前記の水蒸気透過度、酸素透過度がいずれも１０−５ｇ／ｍ２／ｄａｙ以下であることが更に好ましい。
【０１０７】
また、ガスバリア性の高い有機高分子材料（ポリビニルアルコール等）をスピンコートする方法、ガスバリア性の高い無機薄膜（酸化ケイ素、酸化アルミニウム等）または有機膜（パリレン等）を真空下で堆積する方法、およびこれらを複合的に積層する方法等も用いることができる。
【０１０８】
＜基板＞
基板側から光電変換される光が入射する場合、基板はこの光電変換される光を透過させることが可能な、即ちこの光電変換すべき光の波長に対して透明な部材であることが好ましい。基板は、例えば、ガラス基板や樹脂基板等が好適に挙げられるが、軽量性と柔軟性の観点から透明樹脂フィルムを用いることが望ましい。本発明で透明基板として好ましく用いることができる透明樹脂フィルムには特に制限がなく、その材料、形状、構造、厚み等については公知のものの中から適宜選択することができる。例えば、ポリエチレンテレフタレート（ＰＥＴ）、ポリエチレンナフタレート（ＰＥＮ）変性ポリエステル等のポリエステル系樹脂フィルム、ポリエチレン（ＰＥ）樹脂フィルム、ポリプロピレン（ＰＰ）樹脂フィルム、ポリスチレン樹脂フィルム、環状オレフィン系樹脂等のポリオレフィン類樹脂フィルム、ポリ塩化ビニル、ポリ塩化ビニリデン等のビニル系樹脂フィルム、ポリエーテルエーテルケトン（ＰＥＥＫ）樹脂フィルム、ポリサルホン（ＰＳＦ）樹脂フィルム、ポリエーテルサルホン（ＰＥＳ）樹脂フィルム、ポリカーボネート（ＰＣ）樹脂フィルム、ポリアミド樹脂フィルム、ポリイミド樹脂フィルム、アクリル樹脂フィルム、トリアセチルセルロース（ＴＡＣ）樹脂フィルム等を挙げることができるが、可視域の波長（３８０〜８００ｎｍ）における透過率が８０％以上である樹脂フィルムであれば、本発明に係る透明樹脂フィルムに好ましく適用することができる。中でも透明性、耐熱性、取り扱いやすさ、強度およびコストの点から、二軸延伸ポリエチレンテレフタレートフィルム、二軸延伸ポリエチレンナフタレートフィルム、ポリエーテルサルホンフィルム、ポリカーボネートフィルムであることが好ましく、二軸延伸ポリエチレンテレフタレートフィルム、二軸延伸ポリエチレンナフタレートフィルムであることがより好ましい。
【０１０９】
本発明に用いられる透明基板には、塗布液の濡れ性や接着性を確保するために、表面処理を施すことや易接着層を設けることができる。表面処理や易接着層については従来公知の技術を使用できる。例えば、表面処理としては、コロナ放電処理、火炎処理、紫外線処理、高周波処理、グロー放電処理、活性プラズマ処理、レーザー処理等の表面活性化処理を挙げることができる。また、易接着層としては、ポリエステル、ポリアミド、ポリウレタン、ビニル系共重合体、ブタジエン系共重合体、アクリル系共重合体、ビニリデン系共重合体、エポキシ系共重合体等を挙げることができる。
【０１１０】
また、酸素および水蒸気の透過を抑制する目的で、透明基板にはバリアコート層が予め形成されていてもよい。
【０１１１】
＜保護膜、保護板＞
有機層を挟み支持基板と対向する側の前記封止膜、あるいは前記封止用フィルムの外側に、素子の機械的強度を高めるために保護膜、あるいは保護板を設けてもよい。特に封止が前記封止膜により行われている場合には、その機械的強度は必ずしも高くないため、このような保護膜、保護板を設けることが好ましい。これに使用することができる材料としては、前記封止に用いたのと同様なガラス板、ポリマー板・フィルム、金属板・フィルム等を用いることができるが、軽量且つ薄膜化ということからポリマーフィルムを用いることが好ましい。
【０１１２】
＜光取り出し＞
有機電界発光素子は空気よりも屈折率の高い（屈折率１．６〜２．１程度）層の内部で発光し、発光層で発生した光のうち１５〜２０％程度の光しか取り出せないと一般的にいわれている。これは、臨界角以上の角度θで界面（透明基板と空気との界面）に入射する光は全反射を起こし、素子外部に取り出すことができないことや、透明電極ないし発光層と透明基板との間で光が全反射を起こし、光が透明電極ないし発光層を導波し、結果として光が素子側面方向に逃げるためである。
【０１１３】
本発明においては、これらの方法を本発明に関わる素子と組み合わせて用いることができるが、基板と発光体の間に基板よりも低屈折率を持つ平坦層を導入する方法、あるいは基板、透明電極層や発光層のいずれかの層間（含む、基板と外界間）に回折格子を形成する方法を好適に用いることができる。本発明はこれらの手段を組み合わせることにより、更に高輝度あるいは耐久性に優れた素子を得ることができる。
【０１１４】
透明電極と透明基板の間に低屈折率の媒質を光の波長よりも長い厚みで形成すると、透明電極から出てきた光は、媒質の屈折率が低いほど外部への取り出し効率が高くなる。
【０１１５】
低屈折率層としては、例えば、エアロゲル、多孔質シリカ、フッ化マグネシウム、フッ素系ポリマー等が挙げられる。透明基板の屈折率は一般に１．５〜１．７程度であるので、低屈折率層は屈折率がおよそ１．５以下であることが好ましい。また更に１．３５以下であることが好ましい。
【０１１６】
本発明に関わる面発光素子は支持基板の光取出し側に、例えば、マイクロレンズアレイ上の構造を設けるように加工したり、あるいは所謂集光シートと組み合わせたりすることにより特定方向、例えば、素子発光面に対し正面方向に集光することにより、特定方向上の輝度を高めることができる。
【０１１７】
マイクロレンズアレイの例としては、基板の光取り出し側に一辺が３０μｍでその頂角が９０度となるような四角錐を２次元に配列する。一辺は１０〜１００μｍが好ましい。これより小さくなると回折の効果が発生して色付く、大きすぎると厚みが厚くなり好ましくない。
【０１１８】
集光シートとしては、例えば、液晶表示装置のＬＥＤバックライトで実用化されているものを用いることが可能である。このようなシートとして、例えば、住友スリーエム社製輝度上昇フィルム（ＢＥＦ）等を用いることができる。プリズムシートの形状としては、例えば、基材に頂角９０度、ピッチ５０μｍの△状のストライプが形成されたものであってもよいし、頂角が丸みを帯びた形状、ピッチをランダムに変化させた形状、その他の形状であってもよい。
【０１１９】
また、発光素子からの光放射角を制御するために光拡散板・フィルムを集光シートと併用してもよい。例えば、（株）きもと製拡散フィルム（ライトアップ）等を用いることができる。
【０１２０】
《有機光電変換素子》
本発明の軽量・薄型で持ち運びに適し、コンセントなしで使用可能な照明装置は、発電素子として有機電界発光素子を用いることで達成することができる。
【０１２１】
本発明に係る有機光電変換素子の好ましい態様を説明するが、これに限定されるものではない。有機光電変換素子としては特に制限がなく、陽極と陰極と、両者に挟まれた発電層（ｐ型半導体とｎ型半導体が混合された層、バルクへテロジャンクション層、ｉ層ともいう）が少なくとも１層以上あり、光を照射すると電流を発生する素子であればよい。
【０１２２】
有機光電変換素子の層構成の好ましい具体例を以下に示す。
（ｉ）陽極／発電層／陰極
（ii）陽極／正孔輸送層／発電層／陰極
（iii）陽極／正孔輸送層／発電層／電子輸送層／陰極
（iv）陽極／正孔輸送層／ｐ型半導体層／発電層／ｎ型半導体層／電子輸送層／陰極
（ｖ）陽極／正孔輸送層／第１発光層／電子輸送層／中間電極／正孔輸送層／第２発光層／電子輸送層／陰極
ここで、発電層は、正孔を輸送できるｐ型半導体材料と電子を輸送できるｎ型半導体材料を含有していることが必要であり、これらは実質２層でヘテロジャンクションを形成していても良いし、１層の内部で混合された状態となっているバルクへテロジャンクションを形成しても良いが、バルクへテロジャンクション構成のほうが光電変換効率が高いため、好ましい。発電層に用いられるｐ型半導体材料、ｎ型半導体材料については後述する。有機ＥＬ素子同様、発電層を正孔輸送層、電子輸送層で挟み込むことで、正孔および電子の陽極・陰極への取り出し効率を高めることができるため、それらを有する構成（（ii）、（iii））の方が好ましい。また、発電層自体も正孔と電子の整流性（キャリア取り出しの選択性）を高めるため、（ｉｖ）のようにｐ型半導体材料とｎ型半導体材料単体からなる層で発電層を挟み込むような構成（ｐ−ｉ−ｎ構成ともいう）であっても良い。また、太陽光の利用効率を高めるため、異なる波長の太陽光をそれぞれの発電層で吸収するような、タンデム構成（（ｖ）の構成）であっても良い。
【０１２３】
下記に記載する発電層以外の層は、発電層に用いられる材料のＨＯＭＯ・ＬＵＭＯ準位に適合していれば、有機ＥＬ素子と同様の材料を用いて形成することができる。
【０１２４】
＜ｐ型半導体材料＞
本発明の発電層（バルクへテロジャンクション層）に用いられるｐ型半導体材料としては、種々の縮合多環芳香族低分子化合物や共役系ポリマーが挙げられる。
【０１２５】
縮合多環芳香族低分子化合物としては、例えば、アントラセン、テトラセン、ペンタセン、ヘキサセン、へプタセン、クリセン、ピセン、フルミネン、ピレン、ペロピレン、ペリレン、テリレン、クオテリレン、コロネン、オバレン、サーカムアントラセン、ビスアンテン、ゼスレン、ヘプタゼスレン、ピランスレン、ビオランテン、イソビオランテン、サーコビフェニル、アントラジチオフェン等の化合物、ポルフィリンや銅フタロシアニン、テトラチアフルバレン（ＴＴＦ）−テトラシアノキノジメタン（ＴＣＮＱ）錯体、ビスエチレンテトラチアフルバレン（ＢＥＤＴＴＴＦ）−過塩素酸錯体、およびこれらの誘導体や前駆体が挙げられる。
【０１２６】
また上記の縮合多環を有する誘導体の例としては、国際公開第０３／１６５９９号パンフレット、国際公開第０３／２８１２５号パンフレット、米国特許第６，６９０，０２９号明細書、特開２００４−１０７２１６号公報等に記載の置換基をもったペンタセン誘導体、米国特許出願公開第２００３／１３６９６４号明細書等に記載のペンタセンプレカーサ、Ｊ．Ａｍｅｒ．Ｃｈｅｍ．Ｓｏｃ．，ｖｏｌ１２７．Ｎｏ１４．４９８６、Ｊ．Ａｍｅｒ．Ｃｈｅｍ．Ｓｏｃ．，ｖｏｌ．１２３、ｐ９４８２、Ｊ．Ａｍｅｒ．Ｃｈｅｍ．Ｓｏｃ．，ｖｏｌ．１３０（２００８）、Ｎｏ．９、２７０６等に記載のトリアルキルシリルエチニル基で置換されたアセン系化合物等が挙げられる。
【０１２７】
共役系ポリマーとしては、例えば、ポリ３−ヘキシルチオフェン（Ｐ３ＨＴ）等のポリチオフェンおよびそのオリゴマー、またはＴｅｃｈｎｉｃａｌ  Ｄｉｇｅｓｔ  ｏｆ  ｔｈｅ  Ｉｎｔｅｒｎａｔｉｏｎａｌ  ＰＶＳＥＣ−１７，  Ｆｕｋｕｏｋａ，  Ｊａｐａｎ，  ２００７，  Ｐ１２２５に記載の重合性基を有するようなポリチオフェン、Ｎａｔｕｒｅ  Ｍａｔｅｒｉａｌ，（２００６）ｖｏｌ．５，ｐ３２８に記載のポリチオフェン−チエノチオフェン共重合体、ＷＯ２００８０００６６４に記載のポリチオフェン−ジケトピロロピロール共重合体、Ａｄｖ  Ｍａｔｅｒ，２００７ｐ４１６０に記載のポリチオフェン−チアゾロチアゾール共重合体，Ｎａｔｕｒｅ  Ｍａｔ．ｖｏｌ．６（２００７），ｐ４９７に記載のＰＣＰＤＴＢＴ等のようなポリチオフェン共重合体、ポリピロールおよびそのオリゴマー、ポリアニリン、ポリフェニレンおよびそのオリゴマー、ポリフェニレンビニレンおよびそのオリゴマー、ポリチエニレンビニレンおよびそのオリゴマー、ポリアセチレン、ポリジアセチレン、ポリシラン、ポリゲルマン等のσ共役系ポリマー、等のポリマー材料が挙げられる。
【０１２８】
また、ポリマー材料ではなくオリゴマー材料としては、チオフェン６量体であるα−セクシチオフェンα，ω−ジヘキシル−α−セクシチオフェン、α，ω−ジヘキシル−α−キンケチオフェン、α，ω−ビス（３−ブトキシプロピル）−α−セクシチオフェン、等のオリゴマーが好適に用いることができる。
【０１２９】
これらの化合物の中でも、溶液プロセスが可能な程度に有機溶剤への溶解性が高く、かつ乾燥後は結晶性薄膜を形成し、高い移動度を達成することが可能な化合物が好ましい。
【０１３０】
また、発電層上に電子輸送層を塗布で製膜する場合、電子輸送層溶液が発電層を溶かしてしまうという課題があるため、溶液プロセスで塗布した後に不溶化できるような材料を用いても良い。
【０１３１】
このような材料としては、Ｔｅｃｈｎｉｃａｌ  Ｄｉｇｅｓｔ  ｏｆ  ｔｈｅ  Ｉｎｔｅｒｎａｔｉｏｎａｌ  ＰＶＳＥＣ−１７，  Ｆｕｋｕｏｋａ，  Ｊａｐａｎ，  ２００７，  Ｐ１２２５に記載の重合性基を有するようなポリチオフェンのような、塗布後に塗布膜を重合架橋して不溶化できる材料、または米国特許出願公開第２００３／１３６９６４号、および特開２００８−１６８３４等に記載されているような、熱等のエネルギーを加えることによって可溶性置換基が反応して不溶化する（顔料化する）材料などを挙げることができる。
【０１３２】
＜ｎ型半導体材料＞
本発明のバルクへテロジャンクション層に用いられるｎ型半導体材料としては、特に限定されないが、例えば、フラーレン、オクタアザポルフィリン等、ｐ型半導体のパーフルオロ体（パーフルオロペンタセンやパーフルオロフタロシアニン等）、ナフタレンテトラカルボン酸無水物、ナフタレンテトラカルボン酸ジイミド、ペリレンテトラカルボン酸無水物、ペリレンテトラカルボン酸ジイミド等の芳香族カルボン酸無水物やそのイミド化物を骨格として含む高分子化合物等を挙げることができる。
【０１３３】
しかし、本発明のチオフェン含有縮合環を有する材料をｐ型半導体材料として用いる場合、効率的な電荷分離を行えるフラーレン誘導体が好ましい。フラーレン誘導体としては、フラーレンＣ６０、フラーレンＣ７０、フラーレンＣ７６、フラーレンＣ７８、フラーレンＣ８４、フラーレンＣ２４０、フラーレンＣ５４０、ミックスドフラーレン、フラーレンナノチューブ、多層ナノチューブ、単層ナノチューブ、ナノホーン（円錐型）等、およびこれらの一部が水素原子、ハロゲン原子、置換または無置換のアルキル基、アルケニル基、アルキニル基、アリール基、ヘテロアリール基、シクロアルキル基、シリル基、エーテル基、チオエーテル基、アミノ基、シリル基等によって置換されたフラーレン誘導体を挙げることができる。
【０１３４】
中でも［６，６］−フェニルＣ６１−ブチリックアシッドメチルエステル（略称ＰＣＢＭ）、［６，６］−フェニルＣ６１−ブチリックアシッド−ｎブチルエステル（ＰＣＢｎＢ）、［６，６］−フェニルＣ６１−ブチリックアシッド−イソブチルエステル（ＰＣＢｉＢ）、［６，６］−フェニルＣ６１−ブチリックアシッド−ｎヘキシルエステル（ＰＣＢＨ）、Ａｄｖ．Ｍａｔｅｒ．，ｖｏｌ．２０（２００８），ｐ２１１６等に記載のｂｉｓ−ＰＣＢＭ、特開２００６−１９９６７４号公報等のアミノ化フラーレン、特開２００８−１３０８８９号公報等のメタロセン化フラーレン、米国特許第７３２９７０９号明細書等の環状エーテル基を有するフラーレン等のような、置換基を有してより溶解性が向上したフラーレン誘導体を用いることが好ましい。
【０１３５】
《二次電池》
本発明に係る本発明に係る二次電池の好ましい態様について説明するが、これに限定されるものではない。二次電池としては特に制限がなく、公知の二次電池を用いることができる。しかしながら、小型軽量で高電圧が得られやすくメモリー効果がない等から、リチウムイオン二次電池が好ましい。更に好ましくは、前記の有機ＥＬ素子や有機光電変換素子と一体化してもコンパクトとできるように、フレキシブルな基材上にシート状の形成された二次電池であることが好ましい。
【０１３６】
次に、リチウムイオン二次電池の構成の例を挙げて説明するが、これに限定されるものではない。
【０１３７】
＜負極＞
負極活物質としては特に限定されず、金属リチウムや、リチウムの吸蔵・放出が可能な合金、酸化物およびカーボン材料などを使用することができる。
【０１３８】
＜正極活物質＞
正極活物質は特に限定されないが、具体例としては、二酸化マンガン（ＭｎＯ２）、酸化鉄、酸化銅、酸化ニッケル、リチウムマンガン複合酸化物（例えばＬｉｘＭｎ２Ｏ４またはＬｉｘＭｎＯ２）、リチウムニッケル複合酸化物（例えばＬｉｘＮｉＯ２）、リチウムコバルト複合酸化物（ＬｉｘＣｏＯ２）、リチウムニッケルコバルト複合酸化物（例えばＬｉＮｉ１−ｙＣｏｙＯ２）、リチウムマンガンコバルト複合酸化物（例えばＬｉＭｎｙＣｏ１−ｙＯ２）、スピネル型リチウムマンガンニッケル複合酸化物（ＬｉｘＭｎ２−ｙＮｉｙＯ４）、オリビン構造を有するリチウムリン酸化物（ＬｉｘＦｅＰＯ４、ＬｉｘＦｅ１−ｙＭｎｙＰＯ４、ＬｉｘＣｏＰＯ４など）、硫酸鉄（Ｆｅ２（ＳＯ４）３）、バナジウム酸化物（例えばＶ２Ｏ５）などから選択される少なくとも一種が挙げられる。）
（なお、これらの化学式中、ｘ、ｙは０〜１の範囲であることが好ましい。）
より好ましい正極活物質は、電池電圧が高いリチウムマンガン複合酸化物（ＬｉｘＭ  ｎ２Ｏ４）、リチウムニッケル複合酸化化物（ＬｉｘＮｉＯ２）、リチウムコバルト複合酸化物（ＬｉｘＣｏＯ２）、リチウムニッケルコバルト複合酸化物（ＬｉｘＮｉ１−ｙＣｏｙＯ２）、スピネル型リチウムマンガンニッケル複合酸化物（ＬｉｘＭｎ２−ｙＮｉｙＯ４）、リチウムマンガンコバルト複合酸化物（ＬｉｘＭｎｙＣｏ１−ｙＯ２）、リチウムリン酸鉄（ＬｉｘＦｅＰＯ４）などが挙げられる。（なお、ｘ、ｙは０〜１の範囲であることが好ましい。）これらの正極活物質は酸化性の雰囲気下での焼結により結晶性が向上し電池特性を向上させる。
【０１３９】
＜電極導電補助材およびイオン伝導補助材＞
電極を形成する際に、インピーダンスを低下させる目的で、導電補助材やイオン伝導補助材を混合させてもよい。導電補助材としては、グラファイト、カーボンブラック、アセチレンブラック、気相成長炭素繊維等の炭素質微粒子、銅、銀、金、白金等の金属微粒子、ポリアニリン、ポリピロール、ポリチオフェン、ポリアセチレン、ポリアセン等の導電性高分子が挙げられる。また、イオン伝導補助材としては、ゲル電解質、固体電解質が挙げられる。
【０１４０】
＜電極結着剤＞
電極の各構成材料間の結びつきを強めるために、電極材料に結着剤を混合してもよい。このような結着剤としては、ポリフッ化ビニリデン、ビニリデンフルオライド−ヘキサフルオロプロピレン共重合体、ビニリデンフルオライド−テトラフルオロエチレン共重合体、スチレン−ブタジエン共重合ゴム、ポリテトラフルオロエチレン、ポリプロピレン、ポリエチレン、ポリイミド等の樹脂バインダーが挙げられる。
＜集電体およびセパレータ＞
本発明おける集電体としては、ニッケル、アルミニウム、銅、金、銀、アルミニウム合金、ステンレス等の金属箔や金属平板、メッシュ状電極、炭素電極等を用いることができる。また、このような集電体に触媒効果を持たせたり、活物質と集電体とを化学結合させたりしてもよい。
【０１４１】
また、負極集電体と正極集電体との電気的接触を防ぐ目的で、両者の間にプラスティック樹脂等からなる絶縁パッキンを配置した構成としてもよい。
【０１４２】
また、本発明のリチウム二次電池において用いることのできるセパレータとしては、ポリプロピレン、ポリエチレン等のポリオレフィン、フッ素樹脂等の多孔性フィルムを用いることができる。
【０１４３】
＜電解液および電解質＞
本発明において、電解質は、負極と正極の両極間の荷電担体輸送を行うものであり、一般には室温で１０−５〜１０−１Ｓ／ｃｍのイオン伝導性を有している。本発明における電解液としては、プロピレンカーボネート（ＰＣ）、エチレンカーボネート（ＥＣ）、ブチレンカーボネート（ＢＣ）、ビニレンカーボネート（ＶＣ）等の環状カーボネート類、ジメチルカーボネート（ＤＭＣ）、ジエチルカーボネート（ＤＥＣ）、エチルメチルカーボネート（ＥＭＣ）、ジプロピルカーボネート（ＤＰＣ）等の鎖状カーボネート類、ギ酸メチル、酢酸メチル、プロピオン酸エチル等の脂肪族カルボン酸エステル類、γ−ブチロラクトン等のγ−ラクトン類、１，２−ジエトキシエタン、１−エトキシ−１−メトキシエタン等の鎖状エーテル類、テトラヒドロフラン、２−メチルテトラヒドロフラン等の環状エーテル類、ジメチルスルホキシド、１，３−ジオキソラン、ホルムアミド、アセトアミド、ジメチルホルムアミド、ジオキソラン、アセトニトリル、プロピルニトリル、ニトロメタン、エチルモノグライム、リン酸トリエステル、トリメトキシメタン、ジオキソラン誘導体、スルホラン、メチルスルホラン、１，３−ジメチル−２−イミダゾリジノン、３−メチル−２−オキサゾリジノン、プロピレンカーボネート誘導体、テトラヒドロフラン誘導体、エチルエーテル、１，３−プロパンサルトン、アニソール、Ｎ−メチルピロリドン、などの非プロトン性有機溶媒の一種又は二種以上を混合して使用し、これらの有機溶媒にリチウム塩を溶解させたものを用いることができる。
【０１４４】
リチウム塩としては、例えばＬｉＰＦ６、ＬｉＡｓＦ６、ＬｉＡｌＣｌ４、ＬｉＣｌＯ４、ＬｉＢＦ４、ＬｉＳｂＦ６、ＬｉＣＦ３ＳＯ３、ＬｉＣＦ３ＣＯ２、Ｌｉ（ＣＦ３ＳＯ２）２、ＬｉＮ（ＣＦ３ＳＯ２）２、ＬｉＢ１０Ｃｌ１０、低級脂肪族カルボン酸カルボン酸リチウム、クロロボランリチウム、四フェニルホウ酸リチウム、ＬｉＢｒ、ＬｉＩ、ＬｉＳＣＮ、ＬｉＣｌ、イミド類などが挙げられる。
【０１４５】
また、電解液に代えてポリマー電解質を用いてもよい。これら固体電解質に用いられる高分子物質としては、ポリフッ化ビニリデン、フッ化ビニリデン−ヘキサフルオロプロピレン共重合体、フッ化ビニリデン−エチレン共重合体、フッ化ビニリデン−モノフルオロエチレン共重合体、フッ化ビニリデン−トリフルオロエチレン共重合体、フッ化ビニリデン−テトラフルオロエチレン共重合体、フッ化ビニリデン−ヘキサフルオロプロピレン−テトラフルオロエチレン三元共重合体等のフッ化ビニリデン系重合体や、アクリロニトリル−メチルメタクリレート共重合体、アクリロニトリル−メチルアクリレート共重合体、アクリロニトリル−エチルメタクリレート共重合体、アクリロニトリル−エチルアクリレート共重合体、アクリロニトリル−メタクリル酸共重合体、アクリロニトリル−アクリル酸共重合体、アクリロニトリル−ビニルアセテート共重合体等のアクリロニトリル系重合体、更にポリエチレンオキサイド、エチレンオキサイド−プロピレンオキサイド共重合体、これらのアクリレート体やメタクリレート体の重合体などが挙げられる。これらの高分子物質に電解液を含ませてゲル状にしたものを用いることができ、また高分子物質のみをそのまま用いても良い。
【０１４６】
＜溶液プロセス＞
本発明において溶液プロセスによる製膜、および塗布法とは、薄膜を形成しうる材料を水または有機溶剤に溶解した溶液を、薄膜を形成したい基材上に一定の厚さで塗布後、乾燥することで薄膜を形成するプロセスのことを表す。
【０１４７】
この際に使用する塗布方法に制限はないが、例えば、スピンコート法、溶液からのキャスト法、ディップコート法、ブレードコート法、ワイヤバーコート法、グラビアコート法、スプレーコート法等が挙げられる。更には、インクジェット法、スクリーン印刷法、凸版印刷法、凹版印刷法、オフセット印刷法、フレキソ印刷法、インクジェット法等では、塗布製膜する際に同時にパターンを形成させることもできるため、工程数を低減でき好ましい。
【０１４８】
《実施例》
＜フレキシブル透明基板の作成＞
１０ｃｍ×１０ｃｍのサイズを有するバリア層付きＰＥＮフィルム基板上に、インジウム・スズ酸化物（ＩＴＯ）透明導電膜を１１０ｎｍ堆積したもの（シート抵抗１３Ω／□）を、通常のフォトリソグラフィ技術と塩酸エッチングとを用いて、中央部に５ｃｍ幅でパターニングして、透明電極付のフレキシブル透明基板を形成した。
【０１４９】
＜有機ＥＬ素子３１の作成＞
このフレキシブル透明基板を市販のスピンコーターに取り付け、正孔注入層ＰＥＤＯＴ（ＰＥＤＯＴ：ＰＥＤＯＴ／ＰＳＳ、Ｂａｙｅｒ社製、Ｂａｙｔｒｏｎ  Ｐ  Ａｌ  ４０８３）をスピンコート（膜厚約４０ｎｍ）し、ホットプレートで２００℃１時間加熱し、正孔注入層とした。更に下記組成の白色発光組成物を１ｍｌとなるように調整し、スピンコートした。
（膜厚約２５ｎｍ）。
【０１５０】
白色発光組成物
溶媒：トルエン                                        １００質量％
ホスト材料：Ｈ−Ａ                                        １質量％
青色材料：Ｉｒ−Ａ                                  ０．１０質量％
緑色材料：Ｉｒ（ｐｐｙ）３                        ０．００４質量％
赤色材料：Ｉｒ（ｐｉｑ）３                        ０．００５質量％
次いで、電子輸送層用塗布液を下記のように調製し、スピンコーターにて、１５００ｒｐｍ、３０秒の条件で塗布し、電子輸送層を設けた。別途用意した基板にて、同条件にて塗布を行い、測定をしたところ、膜厚は２０ｎｍであった。
（電子輸送層用塗布液）
２，２，３，３−テトラフルオロ−１−プロパノール        １００ｍｌ
ＥＴ−Ａ                                                ０．５０ｇ
電子輸送層まで設けた基板を、大気暴露させずに、蒸着機に移動し、４×１０−４Ｐａまで減圧した。なお、タンタル製抵抗加熱ボートにフッ化リチウム、また、タングステン製抵抗加熱ボートに、アルミニウムを入れ、蒸着機内に取り付けておいた。
【０１５１】
まず、タンタル製抵抗熱ボートに通電し加熱し、基板上にフッ化リチウムの電子注入層を０．５ｎｍ設けた。つづいて、タングステン製タンタル加熱ボートに通電し加熱し、蒸着速度１〜２ｎｍ／秒で膜厚１００ｎｍ、巾５ｃｍの陰極を、前記透明導電膜と直交するように蒸着した。
【０１５２】
【化１】
2010061747.tif 000003
【０１５３】
得られた有機ＥＬ素子３１は、封止剤（ナガセケムテックス株式会社製、ＵＶ  ＲＥＳＩＮ  ＸＮＲ５５７０−Ｂ１）を用いて厚さ３０μｍの厚さのアルミニウムホイルと封止を行ったのち、大気中に取り出した。
【０１５４】
＜有機光電変換素子１１の作成＞
有機ＥＬ素子３１と同様の基板を用いて洗浄・ＰＥＤＯＴ層形成プロセスを行った後、基板を窒素雰囲気下、ＪＩＳ  Ｂ９９２０に準拠し、測定した清浄度がクラス１０で、露点温度が−８０℃以下、酸素濃度０．８ｐｐｍのグローブボックスへ移した。
【０１５５】
グローブボックス中にて、バルクへテロジャンクション層用塗布液を下記のように調製し、スピンコーターにて、５００ｒｐｍ、６０秒の条件で塗布し、バルクへテロジャンクション層を設けたのち、室温で３０分乾燥させた。
（バルクへテロジャンクション層用塗布液）
クロロベンゼン                                          １．０ｇ
プレクストロニクス社製プレックスコアＯＳ２１００        １５ｍｇ
Ａｌｄｒｉｃｈ社製ＰＣＢＭ                              １５ｍｇ
バルクへテロジャンクション層まで設けた基板を、大気暴露させずに、蒸着機に移動し、４×１０−４Ｐａまで減圧した。なお、タンタル製抵抗加熱ボートにフッ化リチウム、また、タングステン製抵抗加熱ボートに、アルミニウムを入れ、蒸着機内に取り付けておいた。
【０１５６】
次いで、タンタル製抵抗熱ボートに通電し加熱し、基板上にフッ化リチウムの電子注入層を０．５ｎｍ設けた。つづいて、タングステン製タンタル加熱ボートに通電し加熱し、蒸着速度１〜２ｎｍ／秒で膜厚１００ｎｍ、巾５ｃｍの陰極を、前記透明導電膜と直交するように蒸着した。
【０１５７】
得られた有機光電変換素子１１は、封止剤（ナガセケムテックス株式会社製、ＵＶ  ＲＥＳＩＮ  ＸＮＲ５５７０−Ｂ１）を用いて厚さ３０μｍの厚さのアルミニウムホイルと封止を行ったのち、大気中に取り出した。
【０１５８】
【化２】
2010061747.tif 000004
【０１５９】
＜リチウムイオン二次電池２１の作成＞
（イオン伝導性化合物の調製）
３−イソシアナートプロピルトリエトキシシラン１０ｇに対して、テトラエチレングリコールモノメチルエーテル１２ｇを加え５時間攪拌して、イオン伝導性化合物を調製した。
（固体電解質の調製）
ＴＭ−３００（大明化学社製  γアルミナ、一次粒子径７ｎｍ）２３ｇに対して、純水５００ｇ、アンモニア水（濃度２８％）４．８ｇを加え攪拌した。この溶液を、ウルトラアペックスミル（寿工業社製）を用いて周速６．８ｍ／ｓで分散し、テトラエトキシシラン１１．５ｇを分散開始直後より２時間かけて滴下した後も分散を続け、開始から４時間で分散を終了しコア粒子分散液を得た。
【０１６０】
上記コア粒子分散液３２７ｇに対してエタノール２２８０ｇ、純水１０５０ｇ、アンモニア水（濃度２８％）２０ｇを加えて希釈を行い、更にテトラエトキシシラン３８ｇを、液温３０℃で８時間かけて滴下後、限外濾過機（分画分子量２００００）を用いて体積を２０％まで濃縮した後、アセトニトリルを加えて元の液量に戻すという操作を４回繰り返し、アセトニトリル置換を行い、最後に液量を２０％まで濃縮して、８００ｍｌのシリカ被覆コアシャル粒子分散液を得た。
【０１６１】
このシリカ被覆コアシャル粒子分散液に対して、凝集抑制のためのシランカップリング剤として、ＨＭＤＳ３（信越化学工業社製）３０ｇを加え６０℃で２時間攪拌した後、限外濾過機（分画分子量２００００）を用いて、前記と同様の操作にてｔ−ブタノール置換を行い、８００ｍｌの分散液を得た。この分散液を、凍結乾燥機ＦＤＵ−２２００（東京理化器機社製）を用いて凍結乾燥を行い、２５ｇの白色紛体を得た。次いで、この白色粉体１０ｇをナスフラスコに加え、エタノール３８０ｇ、純水２４０ｇ加え分散液を調製し、これに更に酢酸をゆっくり滴下してｐＨを４．０に調整した。この分散液に対して、事前に調製しておいたイオン伝導性化合物を２０ｇ加えて、４時間攪拌した後、限外濾過機（分画分子量２００００）を用いて前記と同様に、ｔ−ブタノール置換を行い、６００ｍｌの分散液を得た。この分散液を凍結乾燥機ＦＤＵ−２２００（東京理化器機社製）を用いて凍結乾燥を行い２５ｇの表面にイオン伝導性化合物を有する金属酸化物微粒子からなるコアシェル粒子を得た。このコアシェル粒子０．５ｇを、ジエチレングリコール５０ｇに加え攪拌した後、ゼータサイザー１０００ＨＳａ（シスメックス社製）を用いて粒子径を測定した結果、Ｚ平均粒子径は２７ｎｍであった。
【０１６２】
上記で得られた表面にイオン伝導性化合物を有する金属酸化物微粒子２０ｇとアルカリ金属塩としてＬｉＢＦ４を２ｇ添加混合し、１０Ｐａで１時間減圧脱気して固体電解質を調製した。
（固体電解質フィルムの作製）
上記で調製した固体電解質を、それぞれ８０〜９０℃の温度条件で２０分間の加圧処理を施して、厚さ１００μｍの固体電解質フィルムを作製した。
（リチウムイオン二次電池２１の作製）
リチウムコバルト複合酸化物（ＬｉｘＣｏＯ２）９０質量％と、補助導電材としてグラファイト粉末６質量％とを混合し、これに、ポリフッ化ビニリデン共重合体４質量％とＮ−メチルピロリドンとを加えて、混合してスラリーを調製した。
【０１６３】
このスラリーを、リード線を備えたアルミニウム箔（厚さ：２０μｍ）の表面に塗布し、ワイヤーバーで全体が均一な厚さとなるように展開し、乾燥し、プレスすることにより正極を作製した。
【０１６４】
次に黒鉛９６質量％とポリフッ化ビニリデン共重合体４質量％とＮ−メチルピロリドンとを加えて、混合してスラリーを調製した。
【０１６５】
このスラリーを、リード線を備えた銅箔（厚さ：２０μｍ）の表面に塗布し、ワイヤーバーで全体が均一な厚さとなるように展開し、乾燥し、プレスすることにより負極を作製した。
【０１６６】
それぞれ１０ｃｍ×１０ｃｍに切り出した正極、厚さ１００μｍの固体電解質フィルム、負極をこの順番に積層したスタックを１０スタック積層した後、全体を厚さが４０μｍのアルミニウム箔とアルミニウム箔の両面に形成されたポリプロピレン層から構成された厚さが１００μｍのラミネートフィルムからなるパックに収納し、８０℃で２４時間真空乾燥した。内部抵抗を最適化するため、このパック全面を１４０℃で加温加圧し電極と固体電解質の接触を良くさせてから真空でヒートシールにより完全密閉し、リチウムイオン二次電池２１を作製した。
【０１６７】
＜照明装置１の作成＞
上記で得られた有機ＥＬ素子３１、有機光電変換素子１１、リチウムイオン二次電池２１、および制御部４０（回路４１）を電気的に接続した後、上記で得られたリチウムイオン二次電池２１の一方の面と、有機ＥＬ素子３１のアルミニウム箔封止フィルム側を、またリチウムイオン二次電池２１の他方の面と、有機光電変換素子１１のアルミニウム箔封止フィルム側とを張り合わせ、有機ＥＬ素子３１、リチウムイオン二次電池２１、有機光電変換素子１１が一体となったシート状の照明装置１を得た。なお制御部４０には電圧を可変に制御する装置が組み込まれており、有機光電変換素子１１からの電圧を、リチウムイオン二次電池２１に充電できる程度に昇圧したり、有機ＥＬ素子３１を定電流駆動できるようにリチウムイオン二次電池２１から供給する電圧を制御したりできるような機能を有している。
【０１６８】
＜耐久性試験＞
得られた照明装置１について、１００ｍＷ／ｃｍ２の光量で３０分の照射を有機光電変換素子１１に照射後、有機光電変換素子１１は完全に遮光状態としたのちに、１０００ｃｄ／ｍ２の光量で有機ＥＬ素子３１の発光を１０分間行うことを１サイクルとし、このサイクルを繰り返すといった耐久性試験を行い、有機ＥＬ素子３１の発光輝度、および有機光電変換素子１１の光電変換効率が半減する時間を評価した。
【０１６９】
なおその際、下記表１に記載の駆動パターンを用いて駆動を行った。
【０１７０】
【表１】
2010061747.tif 000005
【０１７１】
有機ＥＬ素子３１および有機光電変換素子１１の効率評価は以下のようにして行った。
【０１７２】
＜有機ＥＬ素子の評価＞
各有機ＥＬ素子を、株式会社エーディーシー製、直流電圧・電流源Ｒ６２４３を用いて、素子に５０ｍＡ（２０Ａ／ｍ２）の直流定電流を流し、コニカミノルタセンシング株式会社製分光放射輝度計ＣＳ１０００を用いて２度視野角正面輝度を測定した。
【０１７３】
上記の駆動パターン１の輝度半減期を１００としたときの相対値にて他の駆動パターンの評価を行った。
【０１７４】
＜有機光電変換素子の評価＞
ソーラシュミレーターの光を１００ｍＷ／ｃｍ２（ＡＭ１．５Ｇ）の照射強度で照射して、電圧−電流特性を測定し、変換効率を測定した。
【０１７５】
上記の駆動パターン１の輝度半減期を１００としたときの相対値にて他の駆動パターンの評価を行った。
【０１７６】
上記の結果を表２に示す。
【０１７７】
【表２】
2010061747.tif 000006
【０１７８】
表２から、本発明のような駆動方法を用いることで、有機ＥＬ素子、二次電池、および有機光電変換素子を組み合わせた照明装置において、耐久性を向上できることがわかる。
【０１７９】
すなわち、比較例の照明装置に対し実施例１の照明装置では、ＯＰＶ発電時にはＯＬＥＤに逆バイアスが印加されており、ＯＬＥＤ発光時にはＯＰＶに逆バイアスが印加されるようにしたため、ＯＬＥＤおよびＯＰＶともに大きく半減寿命が向上した。
【０１８０】
更に充電池の充電状態に応じて電圧の印加極性を切り替える機構を備えた実施例２の照明装置や、定期的に電圧の印加極性を切り替える機構を備えた実施例３の照明装置では、一層の寿命向上が見られ、本発明の効果を確認することができる。
【符号の説明】
【０１８１】
１  照明装置
１０  太陽電池部
１１  有機光電変換素子
２０  二次電池部
２１  二次電池
３０  発光部
３１  有機電界発光素子
４０  制御部
４１  接続回路
Ｓ１、Ｓ２  スイッチ
【図１】
2010061747.tif 000007
【図２】
2010061747.tif 000008
【図３】
2010061747.tif 000009
【図４】
2010061747.tif 000010
【国際調査報告】
2010061747.tif 000011
2010061747.tif 000012
2010061747.tif 000013
2010061747.tif 000014